(57)【特許請求の範囲】
【請求項１】
アルカリ金属及び／又はアルカリ土類金属を含有する天然鉱石を含むセラミックと水とを接触させる接触工程と、
前記接触工程で得られた鉱物含有水を石膏ボードの少なくとも一つの面に散布する散布工程と、
前記散布工程で散布された石膏ボードを乾燥させる乾燥工程と、
を含む、石膏ボードの製造方法。
【請求項２】
前記石膏ボードが有する面のうち、少なくとも前記鉱物含有水を散布する面と略平行に導線を配置する導線配置工程をさらに含み、
前記乾燥工程は、接地された第１端部と電源と接続された第２端部との平均電位差が４０Ｖ以上である前記導線の周辺において前記散布工程で散布された石膏ボードを乾燥させる工程を含む、請求項１に記載の方法。
【請求項３】
前記鉱物含有水は、前記アルカリ金属及び／又は前記アルカリ土類金属を２０ｐｐｍ以上含む、請求項１又は２に記載の方法。
【請求項４】
使用済みの廃石膏ボード粉体と天然放射性鉱物含有セラミック粉体とを含有するパテ材を用いて請求項１から３に記載の方法によって製造された石膏ボードの隙間を充填する充填工程を含む、壁及び／又は天井の施工方法。
【発明の詳細な説明】
【技術分野】
【０００１】
本発明は、石膏ボードの製造方法、壁の施工方法、天井の施工方法、壁構造、及び天井構造に関する。
【背景技術】
【０００２】
防火性や遮音性に優れた建築材料である石膏ボードは、建築物の壁面材及び天井材等に広く利用されている。ストレス軽減等によって例示される環境を改善する機能を石膏ボードに付与することにより、石膏ボードを利用した建築物の内部及び／又は周辺の環境を改善し得る。
【０００３】
環境を改善する機能を石膏ボードに付与する試みの一例として、特許文献１は、石膏ボード用の原紙と原紙に一体接合された石膏層とを備える石膏ボードであって、石膏層が、無機多孔質調湿材と放射性材料と石膏とを含み、無機多孔質調湿材と放射性材料とが、無機多孔質調湿材：放射性材料＝７５：２５〜９９．５：０．５の重量割合で配合されてなる環境改善機能を有する石膏ボードを開示している。特許文献１の石膏ボードによれば、環境改善に関するマイナスイオン放出機能に関し、石膏層が含む無機多孔質調湿材が吸湿した水分を放湿する際に発生させるマイナスイオン発生量を増加させ得る。
【先行技術文献】
【特許文献】
【０００４】
【特許文献１】特開２００５−２４７６３５号公報
【発明の概要】
【発明が解決しようとする課題】
【０００５】
ところで、外観に対する要望等によって壁面材等に壁紙等を取り付ける場合があり得る。したがって、壁面材等として利用される石膏ボードの表面は、取り付けた壁紙等により覆われ得る。したがって、特許文献１の石膏ボードを壁面材等として利用する場合、石膏ボードは、表面を覆う壁紙等によって吸湿及び／又は放湿を妨げられ、マイナスイオン発生量増加等の環境を改善する機能を十分に発揮できない可能性があり得る。
【０００６】
したがって、特許文献１の石膏ボードは、壁紙等を取り付けた場合に環境を改善する点において、さらなる改良の余地がある。
【０００７】
本発明は、このような事情に鑑みてなされたものであり、その目的は、表面の一部又は全部を覆われた状態においても環境を改善し得る、石膏ボードの製造方法、壁の施工方法、天井の施工方法、壁構造、及び天井構造を提供することである。
【課題を解決するための手段】
【０００８】
本発明者らは、上記課題を解決するために鋭意検討した結果、アルカリ金属及び／又はアルカリ土類金属を含有する天然鉱石を含むセラミックを用いて得られた鉱物含有水を石膏ボードの少なくとも一つの面に散布し、乾燥させることで、上記の目的を達成できることを見出し、本発明を完成させるに至った。具体的に、本発明は以下のものを提供する。
【０００９】
第１の特徴に係る発明は、アルカリ金属及び／又はアルカリ土類金属を含有する天然鉱石を含むセラミックと水とを接触させる接触工程と、前記接触工程で得られた鉱物含有水を石膏ボードの少なくとも一つの面に散布する散布工程と、前記散布工程で散布された石膏ボードを乾燥させる乾燥工程と、を含む、石膏ボードの製造方法を提供する。
【００１０】
第１の特徴に係る発明によれば、天然鉱石を含むセラミックと水とを接触させることにより、天然鉱石が含有するアルカリ金属及び／又はアルカリ土類金属が水に溶出し得る。アルカリ金属及びアルカリ土類金属は、水素よりイオン化傾向が高い。したがって、セラミックと接触した水は、イオン化したアルカリ金属及び／又はイオン化したアルカリ土類金属を含む鉱物含有水となり得る。
【００１１】
第１の特徴に係る発明によれば、鉱物含有水を石膏ボードの少なくとも一つの面に散布し、乾燥するため、石膏ボードに含まれる硫酸カルシウム半水和物が鉱物含有水に含まれる水と結合して硫酸カルシウム二水和物となり得る。これにより、鉱物含有水が速やかに乾燥し、鉱物含有水が含むアルカリ金属及び／又はアルカリ土類金属が石膏ボードの表面に付着し得る。
【００１２】
ところで、硫酸カルシウム等によって例示される無機物の粉体は、ヒトを含む各種の生物にストレスを与え得る。このような粉体の発生を防ぐことにより、無機物の粉体が生物に与えるストレスを軽減するよう環境を改善し得る。
【００１３】
第１の特徴に係る発明によれば、石膏ボードに含まれる硫酸カルシウムが散布された鉱物含有水に溶出して鉱物含有水とともに石膏ボード表面の微細構造内部に浸透し、乾燥工程において析出し得る。これにより、石膏ボードから粉体等の態様ではく離し得る石膏ボード表面の硫酸カルシウムが石膏ボード表面の微細構造内部に析出して保持され得る。したがって、硫酸カルシウムのはく離による無機物の粉体の発生を防いで環境を改善し得る。
【００１４】
アルカリ金属及び／又はアルカリ土類金属を含有する天然鉱石は、カリウムの同位体である４０Ｋ及び／又はルビジウムの同位体である８７Ｒｂを含み得る。４０Ｋは、カルシウムの安定同位体である４０Ｃａに変化し得る。また、８７Ｒｂは、ストロンチウムの安定同位体である８７Ｓｒに変化し得る。これらの元素が変化するときに放出する微量の高エネルギー粒子（電子）は、大気イオンの生成等を介して環境を改善し得る。また、微量の高エネルギー粒子は、生体に有益な影響を与えるホルミシス効果を示し得る。
【００１５】
第１の特徴に係る発明によれば、天然鉱石が４０Ｋ及び／又は８７Ｒｂを含む場合において、これらの元素が乾燥工程において石膏ボード表面に付着し得る。したがって、第１の特徴に係る発明によれば、石膏ボード表面に付着した微量の４０Ｋ及び／又は８７Ｒｂが放出する微量の高エネルギー粒子により、石膏ボード周辺にいる生物のストレスを軽減することを見込み得る。また、微量の４０Ｋ及び／又は８７Ｒｂが放出する微量の高エネルギー粒子は、ホルミシス効果を示し、石膏ボード周辺にいる生物に有益な影響を与え得る。
【００１６】
よって、第１の特徴に係る発明によれば、石膏ボード周辺の環境を、生物のストレスを軽減するように改善すること及び／又は生物に有益な影響を与えるよう改善することを見込み得る。また、高エネルギー粒子を放出することに関し、４０Ｋの変化によって生成される４０Ｃａは、カルシウムの安定同位体であるため、硫酸カルシウムを主成分とする石膏ボードの品質に影響を与えることなく、石膏ボード周辺の環境を改善することを見込み得る。
【００１７】
高エネルギー粒子に関し、第１の特徴に係る発明によれば、石膏ボード表面にアルカリ金属及び／又はアルカリ土類金属が付着しているため、微量の高エネルギー粒子がイオン化傾向の高いアルカリ金属及び／又はアルカリ土類金属の原子と衝突して原子が有する電子を励起させることを見込み得る。励起した電子は、基底状態に戻るときに微量の高エネルギー電磁波を発する。また、微量の高エネルギー粒子と石膏ボード等とが衝突した場合、制動放射によって微量の高エネルギー電磁波が生じ得る。
【００１８】
したがって、第１の特徴に係る発明によれば、微量の高エネルギー電磁波が大気イオンの生成等を介して環境を改善することを見込み得る。また、第１の特徴に係る発明によれば、微量の高エネルギー電磁波がもたらすホルミシス効果による環境の改善をも見込み得る。
【００１９】
石膏ボード表面が壁紙等によって例示される被覆体によって覆われている場合について、高エネルギー粒子は、被覆体との衝突において制動放射を生じ、高エネルギー電磁波を発生し得る。したがって、第１の特徴に係る発明によれば、石膏ボード表面の一部又は全部を覆われた状態であっても、微量の高エネルギー粒子の制動放射によって発生した微量の高エネルギー電磁波が環境を改善することを見込み得る。
【００２０】
また、石膏ボード表面が壁紙等によって例示される被覆体によって覆われている場合について、高エネルギー電磁波（例えば、波長が１０ｐｍより短い電磁波）は、被覆体を通過し得る。したがって、第１の特徴に係る発明によれば、石膏ボード表面の一部又は全部を覆われた状態であっても、被覆体を通過した微量の高エネルギー電磁波が環境を改善することを見込み得る。
【００２１】
したがって、第１の特徴に係る発明によれば、表面の一部又は全部を覆われた状態においても環境を改善し得る、石膏ボードの製造方法を提供できる。
【００２２】
第２の特徴に係る発明は、第１の特徴に係る発明であって、前記石膏ボードが有する面のうち、少なくとも前記鉱物含有水を散布する面と略平行に導線を配置する導線配置工程をさらに含み、前記乾燥工程は、接地された第１端部と電源と接続された第２端部との平均電位差が４０Ｖ以上である前記導線の周辺において前記散布工程で散布された石膏ボードを乾燥させる工程を含む、石膏ボードの製造方法を提供する。
【００２３】
第２の特徴に係る発明によれば、第１端部及び第２端部における平均電位差が４０Ｖ以上である導線が鉱物含有水を散布する面に垂直な磁場を発生させ得る。磁場が壁紙等によって例示される被覆体を越え得るため、この磁場は、石膏ボード表面の一部又は全部を覆われた状態であっても鉱物含有水を散布する面に到達し得る。
【００２４】
イオン化した元素が磁場中を運動する場合において、電荷を有するイオン化した元素は、磁場の向きと運動する向きとがなす面に対して垂直な向きに力を受け、回転運動し得る。回転運動するイオン化した元素は、熱を生じ得る。
【００２５】
第２の特徴に係る発明によれば、鉱物含有水を散布する面に到達した磁場により、散布された鉱物含有水に含まれるイオン化したアルカリ金属及び／又はアルカリ土類金属が回転運動し得る。そして、この回転運動に伴い生じる熱によって、乾燥が促され得る。これにより、乾燥工程において硫酸カルシウムがよりいっそう微細構造内部に保持され、硫酸カルシウムのはく離による無機物の粉体の発生をよりいっそう防ぎ、石膏ボード周辺の環境を改善し得る。
【００２６】
したがって、第２の特徴に係る発明によれば、表面の一部又は全部を覆われた状態においても環境を改善し得る、石膏ボードの製造方法を提供できる。
【００２７】
第３の特徴に係る発明は、第１又は第２の特徴に係る発明であって、前記鉱物含有水は、前記アルカリ金属及び／又は前記アルカリ土類金属を２０ｐｐｍ以上含む、石膏ボードの製造方法を提供する。
【００２８】
第３の特徴に係る発明によれば、鉱物含有水がアルカリ金属及び／又はアルカリ土類金属を２０ｐｐｍ以上含むため、鉱物含有水が４０Ｋ及び／又は８７Ｒｂを含む場合、鉱物含有水が４０Ｋ及び／又は８７Ｒｂをよりいっそう多く含むことを見込み得る。鉱物含有水が４０Ｋ及び／又は８７Ｒｂをよりいっそう含むことにより、石膏ボード表面に付着した４０Ｋ及び／又は８７Ｒｂが放出する微量の高エネルギー粒子により石膏ボード周辺の環境を改善することをよりいっそう見込み得る。
【００２９】
微量の高エネルギー粒子は、上述のとおり、表面の一部又は全部を覆われた状態においても石膏ボード周辺の環境を改善し得る。したがって、第３の特徴に係る発明によれば、表面の一部又は全部を覆われた状態においても、石膏ボード周辺の環境を改善することをよりいっそう見込み得る。
【００３０】
したがって、第３の特徴に係る発明によれば、表面の一部又は全部を覆われた状態においても環境を改善し得る、石膏ボードの製造方法を提供できる。
【００３１】
第４の特徴に係る発明は、使用済みの廃石膏ボード粉体と天然放射性鉱物含有セラミック粉体とを含有するパテ材を用いて第１の特徴から第３の特徴のいずれかに係る方法によって製造された石膏ボードの隙間を充填する充填工程を含む、壁及び／又は天井の施工方法を提供する。
【００３２】
使用済みの廃石膏ボードの廃棄コストは、石膏ボードを利用する事業者等にとって多大な負担となり得る。また、使用済みの廃石膏ボードを廃棄することにより、環境に負荷を与え得る。したがって、使用済みの廃石膏ボードを有効利用し、使用済みの廃石膏ボードが廃棄される量を軽減する要望がある。
【００３３】
第４の特徴に係る発明によれば、使用済みの廃石膏ボード粉体をパテ材の一部として有効利用し得る。これにより、使用済みの廃石膏ボードが廃棄される量を減らし、使用済みの廃石膏ボードに関する廃棄コストの軽減及び／又は環境負荷の軽減を実現し得る。
【００３４】
ところで、使用済みの廃石膏ボード粉体は、石膏の主成分である硫酸カルシウムを豊富に含む。硫酸カルシウムが含むカルシウム原子は、イオン化傾向が高いため、水素原子等より少ないエネルギーで電子が電離し得る。
【００３５】
第４の特徴に係る発明によれば、パテ材が含有する天然放射性鉱物が高エネルギー粒子等（例えば、電子、ガンマ線、及びヘリウム原子核）を放出し得る。この高エネルギー粒子等は、使用済みの廃石膏ボード粉体が含むカルシウム原子と衝突し、カルシウム原子を励起させ、電子を電離させ得る。励起したカルシウム原子は、基底状態等に戻るときに高エネルギー電磁波を発する。また、カルシウム原子から電離した電子は、高エネルギー粒子となって放出され得る。
【００３６】
したがって、第４の特徴に係る発明によれば、パテ材は、使用済みの廃石膏ボード粉体が含むカルシウム原子によって、パテ材が天然放射性鉱物のみを含む場合より確実に高エネルギー粒子等を放出し得る。そして、放出された微量の高エネルギー電磁波は、大気イオンの生成及び／又はホルミシス効果を介して環境を改善し得る。また、放出された微量の高エネルギー粒子は、高エネルギー電磁波の放出、大気イオンの生成、及び／又はホルミシス効果等を介して環境を改善し得る。
【００３７】
したがって、第４の特徴に係る発明によれば、使用済みの廃石膏ボード粉体と天然放射性鉱物含有セラミック粉体とをともに含有するパテ材を用いることによって、使用済みの廃石膏ボードを有効利用し得るのみならず、使用済みの廃石膏ボード粉体が含むカルシウム原子によってパテ材が微量の高エネルギー粒子等をより確実に放出して石膏ボード周辺の環境を改善することをも実現し得る。
【００３８】
微量の高エネルギー粒子及び高エネルギー電磁波は、上述のとおり、表面の一部又は全部を覆われた状態においても石膏ボード周辺の環境を改善し得る。したがって、第４の特徴に係る発明によれば、表面の一部又は全部を覆われた状態においても、石膏ボード周辺の環境を改善し得る。
【００３９】
したがって、第４の特徴に係る発明によれば、表面の一部又は全部を覆われた状態においても環境を改善し得る、壁の施工方法を提供できる。
【００４０】
第５の特徴に係る発明は、第４の特徴に係る発明のカテゴリ違いである。
【発明の効果】
【００４１】
本発明によれば、表面の一部又は全部を覆われた状態においても環境を改善し得る、石膏ボードの製造方法、壁の施工方法、天井の施工方法、壁構造、及び天井構造を提供できる。
【図面の簡単な説明】
【００４２】
【図１】図１は、実施形態の壁構造が微量の高エネルギー粒子を放出する流れを示す概略図である。
【発明を実施するための形態】
【００４３】
以下、本発明を実施するための好適な形態の一例について図を参照しながら説明する。なお、これはあくまでも一例であって、本発明の技術的範囲はこれに限られるものではない。
【００４４】
＜壁、天井及び／又は床の施工方法＞
本実施形態における壁、天井及び／又は床（以下、単に「壁等」とも称する。）の施工方法は、石膏ボードを製造する石膏ボード製造工程と、廃石膏ボード粉体等を用いてパテ材を製造するパテ材製造工程と、石膏ボード製造工程において製造された石膏ボードの隙間をパテ材製造工程において製造されたパテ材を用いて充填する充填工程とを含む。
【００４５】
〔石膏ボード製造工程〕
石膏ボード製造工程は、接触工程と散布工程と乾燥工程とを少なくとも含む。
【００４６】
必須の態様ではないが、石膏ボード製造工程は、石膏ボードが有する面のうち、少なくとも鉱物含有水を散布する面と略平行に導線を配置する導線配置工程をさらに含むことが好ましい。導線配置工程をさらに含むことにより、鉱物含有水を散布する面に垂直な磁場を発生させ得る。導線配置工程については、後に説明する。
【００４７】
［接触工程］
接触工程は、アルカリ金属及び／又はアルカリ土類金属を含有する天然鉱石を含むセラミックと水とを接触させる工程である。接触工程により、後述する散布工程において散布する、イオン化したアルカリ金属及び／又はイオン化したアルカリ土類金属を含有する鉱物含有水を得うる。
【００４８】
天然鉱石を含むセラミックと水とを接触させることにより、天然鉱石が含有するアルカリ金属及び／又はアルカリ土類金属が水に溶出し得る。アルカリ金属及びアルカリ土類金属は、水素よりイオン化傾向が高い。したがって、セラミックと接触した水は、イオン化したアルカリ金属及び／又はイオン化したアルカリ土類金属を含む鉱物含有水となり得る。
【００４９】
（天然鉱石）
セラミックに含まれる天然鉱石は、アルカリ金属及び／又はアルカリ土類金属を含有すれば、特に限定されない。
【００５０】
天然鉱石は、なかでも、カリウムの同位体である４０Ｋ及び／又はルビジウムの同位体である８７Ｒｂを含むことが好ましい。これにより、鉱物含有水を４０Ｋ及び／又は８７Ｒｂを含む、高エネルギー粒子を放出可能な鉱物含有水とし得る。
【００５１】
セラミックに含まれる天然鉱石は、特に限定されず、例えば、長石、方解石、苦灰石、及び沸石によって例示される鉱物の１以上を含む天然鉱石でよい。
【００５２】
天然鉱石は、なかでも、アルカリ長石及び斜長石によって例示される長石を含むことが好ましい。長石は、アルカリ金属及び／又はアルカリ土類金属などのアルミノケイ酸塩を主成分とする三次元構造のテクトケイ酸塩鉱物である。したがって、天然鉱石が長石を含むことにより、アルカリ金属及び／又はアルカリ土類金属をよりいっそう含むセラミックとし得る。
【００５３】
天然鉱石は、長石のなかでも、正長石、玻璃長石、微斜長石、及び曹微斜長石によって例示されるアルカリ長石を含むことが好ましい。アルカリ長石は、カリウム及び／又はナトリウムを多く含む長石である。したがって、天然鉱石がアルカリ長石を含むことにより、カリウムをよりいっそう含むセラミックとすることを見込み得る。カリウムをよりいっそう含むことにより、カリウムの同位体である４０Ｋをよりいっそう含むセラミックとすることを見込み得る。
【００５４】
天然鉱石は、粒径が５μｍ以下の鉱物を含むことが好ましい。これにより、天然鉱石を含むセラミックにおける天然鉱石の表面積を増やし得る。そして、セラミックと接触した水がより多くの天然鉱石と接触し、天然鉱石が含有するアルカリ金属及び／又はアルカリ土類金属がよりいっそう水に溶出し得る。
【００５５】
（接触させる手段）
セラミックと水とを接触させる手段は、特に限定されず、例えば、浄水器内部にセラミックを配し、水を浄水させる工程においてセラミックと水とを接触させる手段、貯水槽等によって例示される水を貯蔵する容器の内部にセラミックを配し、水を貯蔵する間においてセラミックと水とを接触させる手段等によって例示されるセラミックと水とを接触させる各種の手段の１以上を含む手段でよい。
【００５６】
セラミックと水とを接触させる手段は、なかでも、浄水器内部にセラミックを配し、水を浄水させる工程においてセラミックと水とを接触させる手段を含むことが好ましい。これにより、石膏ボードの品質に影響を及ぼし得る不純物を除去することと、水を鉱物含有水とすることとを両立し得る。
【００５７】
（鉱物含有水）
接触工程によって得られる鉱物含有水が含むアルカリ金属及び／又はアルカリ土類金属の割合の下限は、２０ｐｐｍ以上であることが好ましく、２５ｐｐｍ以上であることがより好ましく、２７ｐｐｍ以上であることがさらに好ましい。
【００５８】
鉱物含有水が含むアルカリ金属及び／又はアルカリ土類金属の割合の下限が上述の割合であることにより、鉱物含有水が４０Ｋ及び／又は８７Ｒｂを含む場合、鉱物含有水が４０Ｋ及び／又は８７Ｒｂをよりいっそう多く含むことを見込み得る。鉱物含有水が４０Ｋ及び／又は８７Ｒｂをよりいっそう含むことにより、石膏ボード表面に付着した４０Ｋ及び／又は８７Ｒｂが放出する微量の高エネルギー粒子により石膏ボード周辺の環境を改善することをよりいっそう見込み得る。
【００５９】
微量の高エネルギー粒子は、上述のとおり、表面の一部又は全部を覆われた状態においても石膏ボード周辺の環境を改善し得る。したがって、鉱物含有水が含むアルカリ金属及び／又はアルカリ土類金属の割合の下限が上述の割合であることにより、表面の一部又は全部を覆われた状態においても、石膏ボード周辺の環境を改善することをよりいっそう見込み得る。
【００６０】
［散布工程］
散布工程は、接触工程で得られた鉱物含有水を石膏ボードの少なくとも一つの面に散布する工程である。散布工程により、石膏ボードから粉体等の態様ではく離し得る石膏ボード表面の硫酸カルシウムが散布された鉱物含有水に溶出して鉱物含有水とともに石膏ボード表面の微細構造内部に浸透し得る。また、散布工程により、鉱物含有水に含まれる各種の成分が石膏ボード表面に付着し得る。鉱物含有水に含まれる各種の成分が石膏ボード表面に付着することについては、乾燥工程でより詳細に説明する。
【００６１】
鉱物含有水を散布する面は、特に限定されない。鉱物含有水を散布する面は、石膏ボードを壁構造、天井構造及び／又は床構造（以下、単に「壁構造等」とも称する。）として用いる場合に生物がいる空間側となる面を含むことが好ましい。これにより、鉱物含有水が高エネルギー粒子を放出可能である場合に、鉱物含有水が放出する高エネルギー粒子のより多くを生物がいる空間側へ放出し、環境を改善し得る。高エネルギー粒子による環境の改善については、乾燥工程においてより詳細に説明する。
【００６２】
（石膏ボード）
鉱物含有水を散布する石膏ボードは、特に限定されず、従来技術の石膏ボードでよい。防火性や遮音性に優れた建築材料である石膏ボードを用いることにより、石膏ボードが有する各種の優れた特徴に加えて環境を改善する機能をも提供し得る。
【００６３】
［導線配置工程］
導線配置工程は、少なくとも鉱物含有水を散布する面と略平行に導線を配置する工程である。導線配置工程により、導線に通電した場合において鉱物含有水を散布する面に垂直な磁場を発生させ得る。
【００６４】
導線の配置は、鉱物含有水を散布する面と略平行であれば特に限定されず、直線状の配置、曲線状の配置、折れ曲がった配置、及び輪状の配置の１以上を含む配置でよい。導線の配置は、なかでも、輪状の配置を含むことが好ましい。これにより、輪状に配置された導線の周辺において鉱物含有水を散布する面に垂直な磁場が強まる。したがって、鉱物含有水を散布する面に垂直な磁場をよりいっそう発生させ得る。
【００６５】
導線配置工程を行う順序は、特に限定されず、散布工程の前に行ってもよく、散布工程の後に行ってもよい。
【００６６】
［導線接続工程］
石膏ボード製造工程が導線配置工程を含む場合、石膏ボード製造工程は、導線配置工程において配置された導線の一方の端部である第１端部を設置し、導線の他方の端部である第２端部を電源と接続する導線接続工程を含むことが好ましい。これにより、導線に通電し、鉱物含有水を散布する面に垂直な磁場を発生させ得る。
【００６７】
第１端部と第２端部との平均電位差の下限は、４０Ｖ以上であることが好ましく、４５Ｖ以上であることがより好ましく、５０Ｖ以上であることがさらに好ましい。これにより、磁場をよりいっそう発生させ得る。
【００６８】
第１端部と第２端部との平均電位差の上限は、２４０Ｖ以下であることが好ましく、２００Ｖ以下であることがより好ましく、１６０Ｖ以下であることがさらに好ましい。これにより、導線における発熱等を軽減しつつ磁場を発生させ得る。
【００６９】
電源は、特に限定されず、蓄電池を用いて構成された電源、発電機を用いて構成された電源、及び商用電源によって例示される従来技術の電源でよい。電源は、なかでも、商用電源であることが好ましい。これにより、第１端部と第２端部との平均電位差が上述の下限及び上限を満たすようにし得る。
【００７０】
［乾燥工程］
乾燥工程は、散布工程で散布された石膏ボードを乾燥させる工程である。乾燥工程により、鉱物含有水が含むアルカリ金属及び／又はアルカリ土類金属が石膏ボードの表面に付着し得る。
【００７１】
アルカリ金属及び／又はアルカリ土類金属を含有する天然鉱石は、カリウムの同位体である４０Ｋ及び／又はルビジウムの同位体である８７Ｒｂを含み得る。４０Ｋは、カルシウムの安定同位体である４０Ｃａに変化し得る。また、８７Ｒｂは、ストロンチウムの安定同位体である８７Ｓｒに変化し得る。これらの元素が変化するときに放出する微量の高エネルギー粒子（電子）は、大気イオンの生成等を介して環境を改善し得る。また、微量の高エネルギー粒子は、生体に有益な影響を与えるホルミシス効果を示し得る。
【００７２】
乾燥工程を行うことにより、天然鉱石が４０Ｋ及び／又は８７Ｒｂを含む場合において、これらの元素が石膏ボード表面に付着し得る。したがって、第１の特徴に係る発明によれば、石膏ボード表面に付着した微量の４０Ｋ及び／又は８７Ｒｂが放出する微量の高エネルギー粒子により、石膏ボード周辺にいる生物のストレスを軽減することを見込み得る。また、微量の４０Ｋ及び／又は８７Ｒｂが放出する微量の高エネルギー粒子は、ホルミシス効果を示し、石膏ボード周辺にいる生物に有益な影響を与え得る。
【００７３】
よって、乾燥工程を行った石膏ボードにより、石膏ボード周辺の環境を、生物のストレスを軽減するように改善すること及び／又は生物に有益な影響を与えるよう改善することを見込み得る。また、高エネルギー粒子を放出することに関し、４０Ｋの変化によって生成される４０Ｃａは、カルシウムの安定同位体であるため、硫酸カルシウムを主成分とする石膏ボードの品質に影響を与えることなく、石膏ボード周辺の環境を改善することを見込み得る。
【００７４】
高エネルギー粒子に関し、乾燥工程後の石膏ボード表面にアルカリ金属及び／又はアルカリ土類金属が付着しているため、微量の高エネルギー粒子がイオン化傾向の高いアルカリ金属及び／又はアルカリ土類金属の原子と衝突して原子が有する電子を励起させることを見込み得る。励起した電子は、基底状態に戻るときに微量の高エネルギー電磁波を発する。また、微量の高エネルギー粒子と石膏ボード等とが衝突した場合、制動放射によって微量の高エネルギー電磁波が生じ得る。
【００７５】
したがって、乾燥工程を行った石膏ボードにより、微量の高エネルギー電磁波が大気イオンの生成等を介して環境を改善することを見込み得る。また、乾燥工程を行った石膏ボードにより、微量の高エネルギー電磁波がもたらすホルミシス効果による環境の改善をも見込み得る。
【００７６】
石膏ボード表面が壁紙等によって例示される被覆体によって覆われている場合について、高エネルギー粒子は、被覆体との衝突において制動放射を生じ、高エネルギー電磁波を発生し得る。したがって、乾燥工程を行った石膏ボードは、石膏ボード表面の一部又は全部を覆われた状態であっても、微量の高エネルギー粒子の制動放射によって発生した微量の高エネルギー電磁波によって環境を改善することを見込み得る。
【００７７】
また、石膏ボード表面が被覆体によって覆われている場合について、高エネルギー電磁波（例えば、波長が１０ｐｍより短い電磁波）は、被覆体を通過し得る。したがって、乾燥工程を行った石膏ボードは、石膏ボード表面の一部又は全部を覆われた状態であっても、被覆体を通過した微量の高エネルギー電磁波により環境を改善することを見込み得る。
【００７８】
ところで、硫酸カルシウム等によって例示される無機物の粉体は、ヒトを含む各種の生物にストレスを与え得る。このような粉体の発生を防ぐことにより、無機物の粉体が生物に与えるストレスを軽減するよう環境を改善し得る。
【００７９】
上述した散布工程及び乾燥工程により、散布工程において溶出した石膏ボード表面の硫酸カルシウムが石膏ボード表面の微細構造内部に析出して保持され得る。これにより、石膏ボードから粉体等の態様ではく離し得る石膏ボード表面の硫酸カルシウムが石膏ボード表面の微細構造内部に析出して保持され得る。したがって、硫酸カルシウムのはく離による無機物の粉体の発生を防いで環境を改善し得る。
【００８０】
石膏ボード製造工程が導線配置工程及び導線通電工程を含む場合、第１端部及び第２端部における平均電位差が４０Ｖ以上である導線が鉱物含有水を散布する面に垂直な磁場を発生させ得る。磁場が被覆体を越え得るため、この磁場は、石膏ボード表面の一部又は全部を覆われた状態であっても鉱物含有水を散布する面に到達し得る。
【００８１】
イオン化した元素が磁場中を運動する場合において、電荷を有するイオン化した元素は、磁場の向きと運動する向きとがなす面に対して垂直な向きに力を受け、回転運動し得る。回転運動するイオン化した元素は、熱を生じ得る。
【００８２】
したがって、鉱物含有水を散布する面に到達した磁場により、散布された鉱物含有水に含まれるイオン化したアルカリ金属及び／又はアルカリ土類金属が回転運動し得る。そして、この回転運動に伴い生じる熱によって、乾燥が促され得る。これにより、乾燥工程において硫酸カルシウムがよりいっそう微細構造内部に保持され、硫酸カルシウムのはく離による無機物の粉体の発生をよりいっそう防ぎ、石膏ボード周辺の環境を改善し得る。
【００８３】
［本実施形態の方法で製造された石膏ボード］
本実施形態の方法で製造された石膏ボードにより、石膏ボードから硫酸カルシウムがはく離することによる無機物の粉体の発生を防いで環境を改善し得る。
また、本実施形態の方法で製造された石膏ボードは、天然鉱石が４０Ｋ及び／又は８７Ｒｂを含む場合において、微量の高エネルギー粒子により、石膏ボード周辺にいる生物のストレスを軽減すること及びホルミシス効果が生物に有益な影響を与えることを見込み得る。
【００８４】
さらに、本実施形態の方法で製造された石膏ボードは、天然鉱石が４０Ｋ及び／又は８７Ｒｂを含む場合において、石膏ボード表面の一部又は全部を覆われた状態であっても、微量の高エネルギー粒子の制動放射によって発生した微量の高エネルギー電磁波によって環境を改善することを見込み得る。
【００８５】
高エネルギー電磁波は、被覆体を通過し得る。したがって、本実施形態の方法で製造された石膏ボードは、石膏ボード表面の一部又は全部を覆われた状態であっても、被覆体を通過した微量の高エネルギー電磁波が環境を改善することを見込み得る。
【００８６】
したがって、本実施形態によれば、表面の一部又は全部を覆われた状態においても環境を改善し得る、石膏ボードの製造方法を提供できる。
【００８７】
〔パテ材製造工程〕
パテ材製造工程は、使用済みの廃石膏ボード粉体と天然放射性鉱物含有セラミック粉体とを混合する混合工程を少なくとも含む。パテ材製造工程は、混合工程によって得られたパテ材に水を加える加水工程をさらに含むことが好ましい。加水工程を含むことにより、パテ材がゲル状となり、石膏ボードの隙間等へのパテ材の充填を容易とし得る。
【００８８】
［混合工程］
混合工程は、パテ材に使用済みの廃石膏ボード粉体と天然放射性鉱物含有セラミック粉体とを混合する工程であれば特に限定されず、従来技術の各種の混合手段を用いてパテ材にこれらの粉体を混合する工程でよい。混合工程により、使用済みの廃石膏ボード粉体と天然放射性鉱物含有セラミック粉体とを含有するパテ材を得られる。
【００８９】
使用済みの廃石膏ボードの廃棄コストは、石膏ボードを利用する事業者等にとって多大な負担となり得る。また、使用済みの廃石膏ボードを廃棄することにより、環境に負荷を与え得る。したがって、使用済みの廃石膏ボードを有効利用し、使用済みの廃石膏ボードが廃棄される量を軽減する要望がある。
【００９０】
混合工程により、使用済みの廃石膏ボード粉体をパテ材の一部として有効利用し得る。これにより、使用済みの廃石膏ボードが廃棄される量を減らし、使用済みの廃石膏ボードに関する廃棄コストの軽減及び／又は環境負荷の軽減を実現し得る。
【００９１】
ところで、使用済みの廃石膏ボード粉体は、石膏の主成分である硫酸カルシウムを豊富に含む。硫酸カルシウムが含むカルシウム原子は、イオン化傾向が高いため、水素原子等より少ないエネルギーで電子が電離し得る。
【００９２】
混合工程によって得られたパテ材が含有する天然放射性鉱物は、高エネルギー粒子等（例えば、電子、ガンマ線、及びヘリウム原子核）を放出し得る。この高エネルギー粒子等は、使用済みの廃石膏ボード粉体が含むカルシウム原子と衝突し、カルシウム原子を励起させ、電子を電離させ得る。励起したカルシウム原子は、基底状態等に戻るときに高エネルギー電磁波を発する。また、カルシウム原子から電離した電子は、高エネルギー粒子となって放出され得る。
【００９３】
したがって、混合工程によって得られたパテ材は、使用済みの廃石膏ボード粉体が含むカルシウム原子によって、パテ材が天然放射性鉱物のみを含む場合より確実に高エネルギー粒子等を放出し得る。そして、放出された微量の高エネルギー電磁波は、大気イオンの生成及び／又はホルミシス効果を介して環境を改善し得る。また、放出された微量の高エネルギー粒子は、高エネルギー電磁波の放出、大気イオンの生成、及び／又はホルミシス効果等を介して環境を改善し得る。
【００９４】
（廃石膏ボード粉体）
使用済みの廃石膏ボード粉体は、使用済みの廃石膏ボードに由来する粉体であれば特に限定されない。混合工程において使用済みの廃石膏ボード粉体を用いることにより、使用済みの廃石膏ボード粉体をパテ材の一部として有効利用し得る。これにより、使用済みの廃石膏ボードが廃棄される量を減らし、使用済みの廃石膏ボードに関する廃棄コストの軽減及び／又は環境負荷の軽減を実現し得る。
【００９５】
パテ材に対する廃石膏ボードの割合は、特に限定されない。パテ材に対する廃石膏ボードの割合の下限は、パテ材１００質量部に対して２０質量部以上であることが好ましく、２０質量部以上であることがより好ましく、３０質量部以上であることがさらに好ましい。これにより、廃石膏ボードをさらにいっそう有効利用し得るとともに、高エネルギー粒子等をより確実に放出する効果をさらにいっそう見込み得る。
【００９６】
パテ材に対する廃石膏ボードの割合の上限は、パテ材１００質量部に対して１００質量部以下であることが好ましく、７０質量部以下であることがより好ましく、４０質量部以下であることがさらに好ましい。これにより、パテ材本来の特性を損なうことを軽減しつつ、環境を改善し得る。
【００９７】
（天然放射性鉱物含有セラミック粉体）
混合工程において混合される天然放射性鉱物含有セラミック粉体は、水と混合された態様であることが好ましい。これにより、使用済みの廃石膏ボード粉体と天然放射性鉱物含有セラミック粉体とをよりいっそう容易に混合し得る。水は、特に限定されず、例えば、天然鉱石含有セラミックと水とを接触させて得られた鉱物含有水等でよい。
【００９８】
（天然放射性鉱物）
天然放射性鉱物含有セラミック粉体が含む天然放射性鉱物は、高エネルギー粒子等（例えば、電子、ガンマ線、及びヘリウム原子核）を放出（放射）可能な天然鉱物であれば特に限定されず、例えば、かんらん岩、花崗岩、カオリン、安山岩、花崗閃緑岩、輝岩、凝灰岩、玄武岩、スレート、石灰岩、千枚岩、閃緑岩、大理石、ばん土頁岩、チャート、フリント、片岩、片麻岩、流紋岩、ジルコニウム鉱石、チタン鉱石、リン鉱石、モナザイト、バストネサイト、及びゼノタイム等の１以上を含む天然鉱物でよい。
【００９９】
混合工程において上述の天然放射性鉱物を含有する天然放射性鉱物含有セラミック粉体を用いることにより、石膏ボードの隙間に該セラミック粉体を含有するパテ材を充填した場合において、天然放射性鉱物が高エネルギー粒子等（例えば、電子、ガンマ線、及びヘリウム原子核）を放出し、石膏ボード周辺の環境を改善し得る。また、天然放射性鉱物が高エネルギー粒子等を放出し、廃石膏ボード粉体が含むカルシウム原子を励起させ得る。
【０１００】
［加水工程］
加水工程は、混合工程によって得られたパテ材に水を加える工程であれば特に限定されない。加水工程により、パテ材がゲル状となり、石膏ボードの隙間等へパテ材を充填することを容易とし得る。
【０１０１】
パテ材に加える水は、上述の天然放射性鉱物含有セラミック粉体を含む水であることが好ましい。これにより、加水後のパテ材がよりいっそう高エネルギー粒子等を放出し得る。
【０１０２】
パテ材に対する水の割合は、特に限定されない。パテ材に対する水の割合の下限は、パテ材１００質量部に対して３０質量部以上であることが好ましく、４０質量部以上であることがより好ましく、５０質量部以上であることがさらに好ましい。これにより、隙間等への充填に十分な柔らかさを有するゲル状のパテ材とし得る。
【０１０３】
パテ材に対する水の割合の上限は、パテ材１００質量部に対して１００質量部以下であることが好ましく、８０質量部以下であることがより好ましく、６０質量部以下であることがさらに好ましい。これにより、パテ材の乾燥に要する時間を比較的短時間に抑え得る。
【０１０４】
［パテ材導線接続工程］
パテ材製造工程は、パテ材に鉱物含有水を散布し、パテ材と導線の片方の端部とを接続し、導線の他方の端部を電源と接続するパテ材導線接続工程を含むことが好ましい。これにより、パテ材に鉱物含有水が含む各種の成分を加えることと、通電してパテ材が含むカルシウム原子をイオン化させること（「生体エネルギーの注入」とも称する。）とを見込み得る。
【０１０５】
〔ビス留め工程〕
本実施形態の方法は、ビス等を用いて石膏ボードを固定するビス留め工程を含むことが好ましい。これにより、石膏ボードを固定し、壁構造、床構造、及び／又は天井構造を構成し得る。
【０１０６】
［ビス等］
ビス等は、特に限定されず、従来技術のビス等でよい。ビス等は、ビス等を容器に収容し、容器内部と導線の片方の端部とを接続し、導線の他方の端部を電源と接続するビス等導線接続工程を含む方法で提供されたビス等であることが好ましい。これにより、ビス等に帯電させること（「生体エネルギーの注入」とも称する。）を見込み得る。これにより、ビス等の周囲においてパテ材が含むカルシウム原子をイオン化させることを期待し得る。
【０１０７】
〔充填工程〕
充填工程は、混合工程において得られた使用済みの廃石膏ボード粉体と天然放射性鉱物含有セラミック粉体とを含有するパテ材を用いて、石膏ボード製造工程において製造された石膏ボードの隙間を充填する手順を含む工程であれば特に限定されず、パテ材を用いて石膏ボードの隙間を充填する従来技術の手段の１以上を含む工程でよい。
【０１０８】
充填工程を行うことにより、石膏ボード製造工程において製造された石膏ボードの隙間が微量の高エネルギー粒子等を放出可能なパテ材によって充填される。そして、パテ材が放出する微量の高エネルギー電磁波は、大気イオンの生成及び／又はホルミシス効果を介して環境を改善し得る。また、パテ材が放出する微量の高エネルギー粒子は、高エネルギー電磁波の放出、大気イオンの生成、及び／又はホルミシス効果等を介して環境を改善し得る。
【０１０９】
［パテ材乾燥工程］
充填工程は、充填したパテ材を乾燥させるパテ材乾燥工程を含むことが好ましい。パテ材乾燥工程は、パテ材を乾燥させる工程であれば特に限定されず、従来技術のパテ材を乾燥させる手段の１以上を含む工程でよい。
【０１１０】
パテ材乾燥工程の時間は、特に限定されない。パテ材乾燥工程の時間の下限は、３／４時間以上であることが好ましく、１時間以上であることがより好ましく、５／４時間以上であることがさらに好ましい。これにより、充填したパテ材を十分に乾燥させ得る。
【０１１１】
（充填を繰り返すことについて）
充填工程がパテ材乾燥工程を含む場合、充填工程は、本実施形態のパテ材を充填する手順と、パテ材乾燥工程とを含む一連の手順を２回以上繰り返す工程であることが好ましい。これにより、パテ材乾燥工程において充填したパテ材の容積が減少する等して充填した箇所に新たな隙間（「凹み」とも称する。）ができた場合であっても、パテ材を用いて凹みを充填し得る。
【０１１２】
一連の手順を繰り返す回数は、特に限定されない。一連の手順を繰り返す回数の下限は、２回以上であることが好ましく、３回以上であることがより好ましい。これにより、石膏ボードの隙間をよりいっそう充填できる。
【０１１３】
一連の手順を繰り返す回数の上限は、５回以下であることが好ましく、４回以下であることがより好ましい。これにより、充填工程に関する時間を短縮し、壁の施工に関する作業効率を改善し得る。
【０１１４】
〔壁構造等〕
本実施形態における壁等の施工方法によって施工された壁構造等は、石膏ボードを含み、この石膏ボードの隙間がパテ材によって充填されており、パテ材は、石膏成分と天然放射性鉱物含有セラミック成分とを含有する。これにより、硫酸カルシウムのはく離による無機物の粉体の発生を防いで環境を改善し得る。
【０１１５】
また、本実施形態の方法によって施工された壁構造等は、石膏ボード表面に微量の４０Ｋ及び／又は８７Ｒｂを有してもよい。これにより、微量の４０Ｋ及び／又は８７Ｒｂが放出する微量の高エネルギー粒子により、周辺にいる生物のストレスを軽減することを見込み得る。また、微量の４０Ｋ及び／又は８７Ｒｂが放出する微量の高エネルギー粒子は、ホルミシス効果を示し、周辺にいる生物に有益な影響を与え得る。
【０１１６】
図１は、実施形態の壁構造等が微量の高エネルギー粒子を放出する流れを示す概略図である。図１を用いて、本実施形態の方法によって施工された壁構造等における充填されたパテ材Ｆが微量の高エネルギー粒子（図１の符号Ｐ１−Ｐ６）及び高エネルギー電磁波（図１の符号Ｒ１、Ｒ２）を放出し、環境を改善する流れを説明する。
【０１１７】
本実施形態の方法によって施工された壁構造等は、充填されたパテ材Ｆが含有する天然放射性鉱物含有セラミック成分に由来する原子（図１の４０Ｋ等）が高エネルギー粒子等（例えば、電子、ガンマ線、及びヘリウム原子核。図１の符号Ｐ１−Ｐ５）を放出し得る。
【０１１８】
放出された高エネルギー粒子等の一部（図１の符号Ｐ１）が壁紙等の被覆体Ｗと衝突することで制動放射が生じ、微量の高エネルギー電磁波Ｒ１を放出し得る。そして、この微量の高エネルギー電磁波Ｒ１は、生体がいる空間Ｓへ入り、大気イオンの生成及び／又はホルミシス効果を介して環境を改善し得る。また、高エネルギー粒子の一部（図１の符号Ｐ２）は、壁紙等の被覆体Ｗを越えて生体がいる空間Ｓへ入り、高エネルギー電磁波の放出、大気イオンの生成、及び／又はホルミシス効果等を介して環境を改善し得る。
【０１１９】
しかし、パテ材が石膏成分を含まない場合、放出された高エネルギー粒子等の一部（図１の符号Ｐ３）は、パテ材に含まれる各種分子（例えば、水分子等）に吸収され得る。この吸収により、高エネルギー粒子等が空間Ｓに入らず、環境を改善する効果が不確実なものとなり得る。
【０１２０】
本実施形態の方法によって施工された壁構造等では、パテ材Ｆが石膏成分を含むため、石膏成分に由来するカルシウム原子（図１のＣａ）を豊富に含む。放出された高エネルギー粒子等の一部（図１の符号Ｐ４）は、石膏成分が含むカルシウム原子と衝突し、カルシウム原子を励起させ得る。励起したカルシウム原子は、基底状態等に戻るときに高エネルギー電磁波Ｒ２を発する。高エネルギー電磁波Ｒ２は、生体がいる空間Ｓへ入り、大気イオンの生成及び／又はホルミシス効果を介して環境を改善し得る。
【０１２１】
また、放出された高エネルギー粒子等の一部（図１の符号Ｐ５）は、石膏成分が含むカルシウム原子と衝突し、カルシウム原子を励起させ、カルシウム原子の電子を電離させ得る。カルシウム原子から電離した電子は、高エネルギー粒子（図１の符号Ｐ６）となって放出され得る。
【０１２２】
放出された高エネルギー粒子Ｐ６が壁紙等の被覆体Ｗと衝突することで制動放射が生じ、微量の高エネルギー電磁波Ｒ３を放出し得る。そして、この微量の高エネルギー電磁波Ｒ３は、生体がいる空間Ｓへ入り、大気イオンの生成及び／又はホルミシス効果を介して環境を改善し得る。
【０１２３】
また、放出された高エネルギー粒子等の一部（図１の符号Ｐ７）は、石膏成分が含むカルシウム原子と衝突し、カルシウム原子を励起させ、カルシウム原子の電子を電離させ得る。カルシウム原子から電離した電子は、高エネルギー粒子（図１の符号Ｐ８）となって放出され得る。
【０１２４】
高エネルギー粒子Ｐ８は、壁紙等の被覆体Ｗを越えて生体がいる空間Ｓへ入り、高エネルギー電磁波の放出、大気イオンの生成、及び／又はホルミシス効果等を介して環境を改善し得る。
【０１２５】
したがって、本実施形態の方法によって施工された壁構造等は、石膏成分が含むカルシウム原子によって、パテ材Ｆが天然放射性鉱物含有セラミック成分のみを含む場合より確実に高エネルギー粒子等を放出し、放出した高エネルギー粒子等を生体がいる空間Ｓへ入れ得る。そして、空間Ｓに入った微量の高エネルギー電磁波は、大気イオンの生成及び／又はホルミシス効果を介して環境を改善し得る。また、空間Ｓに入った微量の高エネルギー粒子は、高エネルギー電磁波の放出、大気イオンの生成、及び／又はホルミシス効果等を介して環境を改善し得る。
【０１２６】
したがって、本実施形態の方法によって施工された壁構造等によれば、石膏成分と天然放射性鉱物含有セラミック成分とをともに含有するパテ材を用いることによって、使用済みの廃石膏ボード等を石膏成分として有効利用し得るのみならず、石膏成分が含むカルシウム原子によってパテ材が微量の高エネルギー粒子等をより確実に放出して周辺の環境を改善することをも実現し得る。
【０１２７】
［被覆体］
必須の態様ではないが、本実施形態の方法によって施工された壁構造等は、石膏ボードの少なくとも１つの面の一部及び／又は全部を覆う被覆体Ｗ（例えば、壁紙等）を含んでもよい。被覆体Ｗにより、施工される場所に応じた外観等を壁構造等に与え得る。また、被覆体Ｗにより覆われた面から無機物の粉体が発生することを防ぎ得る。
【０１２８】
微量の高エネルギー粒子及び高エネルギー電磁波は、上述のとおり、表面の一部又は全部を被覆体Ｗによって覆われた状態においても石膏ボード周辺の環境を改善し得る。したがって、本実施形態の方法によって施工された壁構造等によれば、表面の一部又は全部を覆われた状態においても、周辺の環境を改善し得る。
【実施例】
【０１２９】
以下、実施例により本発明を具体的に説明するが、本発明はこれらに限定されるものではない。
【０１３０】
＜実施例及び比較例＞
【０１３１】
〔実施例１〕本実施形態の方法によるパテ材を充填した石膏ボード
本実施形態の方法で製造された石膏ボード４枚を縦横それぞれの方向に２枚ずつ並ぶように配置し、屋外に設置した。縦方向に並ぶ石膏ボードの間に約１ｃｍの横方向の隙間が生じた。また、横方向に並ぶ石膏ボードの間に約１ｃｍの縦方向の隙間が生じた。
【０１３２】
従来技術のパテ材（製品名「ＮＳハイコート」、株式会社ニットー製）１００ｇに廃石膏ボード３０ｇを混合して得られたパテ材に水５０ｇを加水して得られたゲル状パテ材を、上述の縦方向の隙間及び横方向の隙間に充填した。そして、充填したパテ材を乾燥させた。そして、隙間が実質的になくなるまで充填と乾燥とを繰り返した。
【０１３３】
〔比較例１〕従来技術の方法によるパテ材を充填した石膏ボード
従来技術の方法で製造された石膏ボード４枚を実施例３の石膏ボードと同様に配置し、屋外に設置した。実施例１の石膏ボードと同様に、縦方向に並ぶ石膏ボードの間に約１ｃｍの横方向の隙間が生じた。また、横方向に並ぶ石膏ボードの間に約１ｃｍの縦方向の隙間が生じた。
【０１３４】
従来技術のパテ材（製品名「ＮＳハイコート」、株式会社ニットー製）１００ｇに水５０ｇを加水して得られたゲル状パテ材を、上述の縦方向の隙間及び横方向の隙間に充填した。そして、充填したパテ材を乾燥させた。そして、隙間が実質的になくなるまで充填と乾燥とを繰り返した。
【０１３５】
〔実施例２〕実施例１の方法で施工された壁構造を有する住居
一面に窓を有し、略直方体状である住居の壁のうち、天井、床、及び窓を有する面を除く３つの面に実施例１の方法で施工された壁構造を設けた。そして、被験者１（成人男性）及び被験者２（成人男性）を該住居内部に滞在させた。
【０１３６】
〔比較例２〕屋外
実施例１の住居の周辺である屋外に実施例１の被験者１及び被験者２を滞在させた。
【０１３７】
〔実施例３〕実施例１の方法で施工された壁構造を有する鶏舎
平面視した場合において長方形である鶏舎のうち、出入口がある向きを除く３つの向きに本実施形態の方法で施工された高さ９１０ｍｍの壁構造を設けた。そして、ニワトリのヒナをこの鶏舎に配置し、成鳥になるまで飼育した。さらに、成鳥となったニワトリをこの鶏舎で３週間飼育し、このニワトリが生んだ卵を回収した。
【０１３８】
〔比較例３〕比較例１の方法で施工された壁構造を有する鶏舎
平面視した場合において長方形である鶏舎のうち、出入口がある向きを除く３つの向きに比較例１の方法で施工された高さ９１０ｍｍの壁構造を設けた。そして、ニワトリのヒナをこの鶏舎に配置し、成鳥になるまで飼育した。さらに、成鳥となったニワトリをこの鶏舎で３週間飼育し、このニワトリが生んだ卵を毎日回収した。
【０１３９】
〔抵抗値測定〕
導線接続工程の前及び後において、実施例１の導線配置工程で配置された導線の抵抗値を、石膏ボードに流す前及び流した後において測定した。結果を表１に示す。
【表１】
0006931909.tif 000002
【０１４０】
導線接続工程の前及び後のいずれにおいても、石膏ボードに流す前の抵抗値は、流した後より小さい。石膏ボードに流す前及び流した後における測定箇所の相違等により、（例えば、生体エネルギーが変化する等して、）抵抗値が変化したものと考えられる。
【０１４１】
〔乾燥時間、凹値、及び繰り返し回数測定〕
実施例１の石膏ボードと比較例１の石膏ボードについて、パテ材が硬化するまでの乾燥時間を測定した。また、実施例１の石膏ボードと比較例１の石膏ボードについて、パテ材が硬化した状態における充填箇所の凹みに関する凹値を測定した。また、実施例１の石膏ボードと比較例１の石膏ボードについて、充填と乾燥とを繰り返した繰り返し回数を測定した。結果を表１に示す。
【表２】
0006931909.tif 000003
【０１４２】
（乾燥時間）
実施例１の乾燥時間は、比較例１の乾燥時間より短く、比較例１の乾燥時間の約８６％だった。すなわち、実施例１は、比較例１に対して約１４％短い乾燥時間でパテ材が硬化した。
【０１４３】
実施例１は、パテ材製造工程における混合工程及び／又は加水工程が比較例１においてゲル状パテ材を得る手順と異なることにより、比較例１より短い時間でパテ材が硬化したと考えられる。
【０１４４】
（凹値）
実施例１の凹値は、比較例１の凹値の約７０％だった。すなわち、実施例１は、比較例１より約３０％少ない凹値だった。
【０１４５】
（充填と乾燥とを繰り返した回数）
実施例１において充填と乾燥とを繰り返した繰り返し回数は、比較例１における繰り返し回数より１回少ない。
【０１４６】
実施例１は、比較例１より約３０％少ない凹値であることにより、充填した箇所に生じた新たな隙間（凹み）が小さく、より少ない繰り返し回数の充填及び乾燥で実質的に隙間がない状態に達したものと考えられる。
【０１４７】
［唾液アミラーゼ濃度測定］
実施例２及び比較例２のそれぞれについて、被験者１及び被験者２の唾液を採取した。そして、乾式臨床化学分析装置（製品名「唾液アミラーゼモニター」、ニプロ株式会社製）を用いて、採取した唾液それぞれにおける唾液アミラーゼ濃度を測定した。結果を表２に示す。
【表３】
0006931909.tif 000004
【０１４８】
被験者１に関し、実施例２における唾液アミラーゼ濃度は、比較例２における唾液アミラーゼ濃度より低い。被験者２に関し、実施例１における唾液アミラーゼ濃度は、比較例２における唾液アミラーゼ濃度より低い。
【０１４９】
ストレスによって交感神経が興奮状態になると唾液アミラーゼ濃度が高くなることが知られている。したがって、実施例２における被験者１は、比較例２における被験者１よりストレスが少ない状態であったと考えられる。同様に、実施例２における被験者２は、比較例２における被験者２よりストレスが少ない状態であったと考えられる。
【０１５０】
実施例２における被験者１及び被験者２が示した唾液アミラーゼ濃度２ｋＩＵ／Ｌは、実質的にストレスがない状態を示すものと考えられる。本実施形態の方法で施工された壁構造が提供する環境を改善する効果により、被験者１及び被験者２のストレスを軽減したものと考えられる。
【０１５１】
［餌残量測定］
実施例３及び比較例３のそれぞれについて、２０００ｇの餌をニワトリに与え、餌残量を測定した。結果を表３に示す。
【表４】
0006931909.tif 000005
【０１５２】
実施例３の餌残量は、比較例３の餌残量より３５０ｇ少なかった。
【０１５３】
実施例３のニワトリは、１６５０ｇの餌を消費したと考えられる。比較例３のニワトリは、１３００ｇの餌を消費したと考えられる。実施例３のニワトリは、本実施形態の方法で施工された壁構造が提供する環境を改善する効果により、飼育環境が改善され、比較例３のニワトリより約２７％多い餌を消費したと考えられる。
【０１５４】
［産卵数測定］
実施例３及び比較例３のそれぞれについて、試験期間における産卵数を１日ごとに測定した。結果を表４に示す。
【表５】
0006931909.tif 000006
【０１５５】
試験期間を通して、実施例３のニワトリは、比較例３のニワトリより多くの卵を産んだ。試験期間における実施例３のニワトリの産卵数合計（３１９個）は、比較例３のニワトリの産卵数合計（２１６個）より１０３個多かった。
【０１５６】
試験期間において、実施例３のニワトリが産んだ卵の数は、比較例３のニワトリが産んだ卵の数の約１．５倍であった。実施例３のニワトリは、本実施形態の方法で施工された壁構造が提供する環境を改善する効果により、飼育環境が改善され、比較例３のニワトリより多くの卵を産んだものと考えられる。すなわち、ニワトリの卵に関する生産性を改善するよう環境が改善されたものと考えられる。
【０１５７】
［卵の成分分析試験］
実施例３のニワトリが産んだ卵及び比較例３のニワトリが産んだ卵について、一般社団法人日本食品分析センターにおいて分析試験を行った。分析項目及び分析結果を表５に示す。ただし、表中の値は、いずれも分析対象１００ｇあたりの量である。
【表６】
0006931909.tif 000007
【０１５８】
実施例３のニワトリが産んだ卵における脂質、リン、カリウム、ビタミンＡ（レチノール）の含有量それぞれは、比較例３のニワトリが産んだ卵より多い。実施例３のニワトリが産んだ卵は、比較例３のニワトリが産んだ卵より多くのエネルギーを含む。実施例３のニワトリが産んだ卵におけるナトリウムの含有量は、比較例３のニワトリが産んだ卵より少ない。実施例３のニワトリが産んだ卵における水分、たんぱく質、灰分、炭水化物、鉄、チアミン（ビタミンＢ１）、リボフラビン（ビタミンＢ２）、ビタミンＤ、ビタミンＥ（α−トコフェロール）、ナイアシン（ニコチン酸）の含有量それぞれは、比較例３のニワトリが産んだ卵と同程度である。
【０１５９】
脂質の摂取量が不足することは、発育障害をもたらし、また、皮膚炎の原因ともなり得ることが知られている。実施例３のニワトリが産んだ卵は、脂質の摂取量が不足することを防ぎ、これらの健康面における好ましくない症状を防ぎ得る、栄養豊富な卵であると考えられる。
【０１６０】
カリウムの摂取量を増やすことは、血圧の低下、脳卒中の予防、及び骨密度の増加につながることが知られている。実施例３のニワトリが産んだ卵は、これらの効果をもたらし得る、カリウムを多く含む栄養豊富な卵であると考えられる。
【０１６１】
ビタミンＡ欠乏症は、暗いところで目が見えなくなる（「とり目」とも称する。）、皮膚及び／又は粘膜を乾燥・角質化させ、細菌やウイルスに対する抵抗力を低下させる、等の症状を含む。ヒトがビタミンＡの摂取量を増やすことで、ビタミンＡ欠乏症を防ぎ得る。実施例３のニワトリが産んだ卵は、これらの効果をもたらし得る、ビタミンＡを多く含む栄養豊富な卵であると考えられる。
【０１６２】
ナトリウムを過剰に摂取すると、高血圧や胃がんなどの様々な生活習慣病を招き得ることが知られている。実施例３のニワトリが産んだ卵は、ナトリウムの過剰摂取を防ぐことで生活習慣病を防ぎ得る、ナトリウム含有量が少ない栄養面において優れた卵であると考えられる。
【０１６３】
したがって、実施例３のニワトリは、本実施形態の方法で施工された壁構造が提供する環境を改善する効果により、飼育環境が改善され、比較例３のニワトリより栄養面において優れた卵を産んだと考えられる。
【０１６４】
以上、本発明の実施形態について説明したが、本発明は上述の実施形態に限るものではない。また、上述の実施形態に記載された効果は、本発明から生じる最も好適な効果を列挙したものに過ぎず、本発明による効果は、上述の実施形態に記載されたものに限定されるものではない。また、上述の実施形態は、本発明を分かりやすく説明するために詳細に説明したものであり、必ずしも説明したすべての構成を備えるものに限定されるものではない。
【符号の説明】
【０１６５】
Ｆ      パテ材
Ｐ１−Ｐ５  高エネルギー粒子
Ｒ１−Ｒ２  高エネルギー電磁波
Ｓ      空間
Ｗ      被覆体
【要約】
【課題】表面を覆われた状態においても生体エネルギーによって環境を改善し得る石膏ボードの製造方法等を提供する。
【解決手段】本発明の石膏ボードの製造方法は、アルカリ金属及び／又はアルカリ土類金属を含有する天然鉱石を含むセラミックと水とを接触させて生体エネルギーを注入する接触工程と、接触工程で得られた鉱物含有水を石膏ボードの少なくとも一つの面に散布して生体エネルギーを注入する散布工程と、散布工程で散布された石膏ボードを乾燥させる乾燥工程と、を含む。本発明の方法は、石膏ボードが有する面のうち、少なくとも鉱物含有水を散布する面と略平行に導線を配置する導線配置工程をさらに含み、乾燥工程は、接地された第１端部と電源と接続された第２端部との平均電位差が４０Ｖ以上である導線の周辺において散布工程で散布された石膏ボードを乾燥させて生体エネルギーを加算する工程を含むことが好ましい。
【選択図】図１【図１】
0006931909.tif 000008